(57)【要約】      （修正有）【課題】高い強度を備えた金属光沢を有する物品及びトナー並びに金属光沢を有する物品の製造方法の提供。【解決手段】ポリエステル樹脂、ポリカーボネート樹脂、ポリビニルピロリドン樹脂、ポリスチレン樹脂、ポリメチルメタクリレート樹脂、又はスチレンアクリル樹脂のいずれかと、チオフェン重合体を混合した金属光沢を有する、物品、好ましくはトナー。前記物品の全体の重量を１００とした時、チオフェン重合体の重量が０．１〜９９．９である物品、特にトナー。前記樹脂群のいずれかとチオフェン重合体とを、溶媒を用いて混合し、溶液とし、前記溶媒を除去することで固化することで金属光沢を有する物品を製造する方法。【選択図】図１
2018012831.tif 000002
【特許請求の範囲】
【請求項１】
ポリエステル樹脂、ポリカーボネート樹脂、ポリビニルピロリドン樹脂、ポリスチレン樹脂、ポリメタクリル酸メチル樹脂及びスチレンアクリル共重合体樹脂の少なくともいずれかと、チオフェン重合体が混合された金属光沢を有する物品。
【請求項２】
前記チオフェン重合体の重量は、前記立体物の重量を１００とした場合、０．１以上９９．９以下の範囲となっている請求項１記載の物品。
【請求項３】
立体物である請求項１記載の物品。
【請求項４】
ポリエステル樹脂、ポリカーボネート樹脂、ポリビニルピロリドン樹脂、ポリスチレン樹脂、ポリメタクリル酸メチル樹脂及びスチレンアクリル共重合体樹脂の少なくともいずれかと、チオフェン重合体が混合された金属光沢を有するトナー。
【請求項５】
前記チオフェン重合体の重量は、前記立体物の重量を１００とした場合、０．１以上９９．９以下の範囲となっている請求項４記載のトナー。
【請求項６】
ポリエステル樹脂、ポリカーボネート樹脂、ポリビニルピロリドン樹脂、ポリスチレン樹脂、ポリメタクリル酸メチル樹脂及びスチレンアクリル共重合体樹脂の少なくともいずれかとチオフェン重合体を、溶媒を用いて混合し、前記溶媒を除去することで固化させる金属光沢を有する物品の製造方法。
【請求項７】
前記チオフェン重合体の重量は、前記立体物の重量を１００とした場合０．１以上９９．９以下の範囲となっている請求項６記載の物品の製造方法。
【請求項８】
ポリエステル樹脂、ポリカーボネート樹脂、ポリビニルピロリドン樹脂、ポリスチレン樹脂、ポリメタクリル酸メチル樹脂及びスチレンアクリル共重合体樹脂の少なくともいずれかと、チオフェン重合体と、溶媒を、を含む金属光沢を有する物品を製造するための溶液。
【発明の詳細な説明】
【技術分野】
【０００１】
本発明は、金属光沢を有する物品及びトナー並びに金属光沢を有する物品の製造方法に関する。
【０００２】
金属は一般に硬く、家電や自動車等、機械的強度が必要な部品に使用されているだけでなく、金属光沢を有するため質感に優れ、家具や雑貨等、日常生活のありとあらゆる物品において使用されている。特に金は、高級感を出すことができ人気が高い。しかしながら、金属は材料そのものが高価であるだけでなく加工も容易ではなく、高価となってしまうといった課題がある。
【０００３】
上記の課題を解決するための手段として、例えば、高分子やガラスといった物品の表面に金属の薄膜を被覆する金属めっき方法や、微粒子又はフレーク状の金属を添加した塗料を物品の表面に塗布する方法等の表面処理技術がある。この技術を用いると、高分子化合物で物品を製造する一方、その表面に金属薄膜又は金属を含む塗料を被覆することで、安価に金属光沢を有する物品を製造することができるといった効果がある。
【０００４】
しかしながら、上記金属めっき方法は、表面処理を行うことができる材質に制限が少なからずある。また上記表面技術は結局のところ金属を使用するものであり、物品全部を金属で使用する場合よりは少なくて済むが結局高価となってしまう。特に、上記金属を添加した塗料は塗料中のポリマーバインダーと金属との比重の違いにより、金属粒子が沈降し、塗膜にしたときに斑が生じやすくなってしまう、金属が腐食されて光沢が失われてしまう、塗膜が重いといった課題もある。
【０００５】
そこで、金属以外の物質を用いて金属光沢を示す物質が存在すれば、上記課題を解決することができると考えられており、金属光沢（金色光沢及び銅色光沢）を示す非金属物質に関する技術として、例えば下記特許文献１に記載された技術がある。この非金属物質は、溶媒に溶解することができ、ガラス・プラスチックフィルム・金属・紙に均一に塗布でき、塗布膜が金色調あるいは銅色調の光沢を発現し、さらに光沢が何年も持続する世界初の物質である。
【先行技術文献】
【特許文献】
【０００６】
【特許文献１】ＷＯ／２０１４／０２１４０５号公報
【発明の概要】
【発明が解決しようとする課題】
【０００７】
しかしながら、上記特許文献に記載の技術は、金属光沢を示す膜を形成することができるが、その強度において課題がある。
【０００８】
そこで、本発明は、上記課題に鑑み、高い強度を備えた金属光沢を有する物品及びトナー並びに金属光沢を有する物品の製造方法を提供することを目的とする。
【課題を解決するための手段】
【０００９】
上記課題を解決する本発明の一観点に係る金属光沢を有する物品は、ポリエステル樹脂、ポリカーボネート樹脂、ポリビニルピロリドン樹脂、ポリスチレン樹脂、ポリメタクリル酸メチル樹脂及びスチレンアクリル共重合体樹脂の少なくともいずれかと、チオフェン重合体が混合された金属光沢を有すものである。
【００１０】
なおこの観点において、限定されるわけではないが、チオフェン重合体の重量は、物品の重量を１００とした場合、０．１以上９９．９以下の範囲となっていることが好ましい。
【００１１】
なおこの観点において、限定されるわけではないが、物品は立体物であることが好ましい。
【００１２】
また、本発明の他の一観点に係るトナーは、ポリエステル樹脂、ポリカーボネート樹脂、ポリビニルピロリドン樹脂、ポリスチレン樹脂、ポリメタクリル酸メチル樹脂及びスチレンアクリル共重合体樹脂の少なくともいずれかと、チオフェン重合体が混合された金属光沢を有するものである。
【００１３】
また、本観点において、限定されるわけではないが、チオフェン重合体の重量は、物品の重量を１００とした場合、０．１以上９９．９以下の範囲となっていることが好ましい。
【００１４】
また、本発明の他の一観点に係る物品の製造方法は、ポリエステル樹脂、ポリカーボネート樹脂、ポリビニルピロリドン樹脂、ポリスチレン樹脂、ポリメタクリル酸メチル樹脂及びスチレンアクリル共重合体樹脂の少なくともいずれかとチオフェン重合体を、溶媒を用いて混合し、前記溶媒を除去することで固化させる金属光沢を有するものである。
【００１５】
また、本観点において、限定されるわけではないが、チオフェン重合体の重量は、物品の重量を１００とした場合０．１以上９９．９以下の範囲となっていることが好ましい。
【００１６】
また、本発明の他の一観点に係る物品の製造方法は、ポリエステル樹脂、ポリカーボネート樹脂、ポリビニルピロリドン樹脂、ポリスチレン樹脂、ポリメタクリル酸メチル樹脂及びスチレンアクリル共重合体樹脂の少なくともいずれかと、チオフェン重合体と、溶媒を、を含む金属光沢を有する物品を製造するための溶液である。
【００１７】
また、本発明の他の一観点に係る立体物は、ポリエステル樹脂、ポリカーボネート樹脂、ポリビニルピロリドン樹脂、ポリスチレン樹脂、ポリメタクリル酸メチル樹脂及びスチレンアクリル共重合体樹脂の少なくともいずれかと、チオフェン重合体と、が混合されたものである。
【００１８】
また、本発明の他の一観点に係る金属光沢を有するトナーは、ポリエステル樹脂、ポリカーボネート樹脂、ポリビニルピロリドン樹脂、ポリスチレン樹脂、ポリメタクリル酸メチル樹脂及びスチレンアクリル共重合体樹脂の少なくともいずれかと、チオフェン重合体と、が混合されたものである。
【００１９】
また、本発明の他の一観点に係る金属光沢を有する立体物の製造方法は、ポリエステル樹脂、ポリカーボネート樹脂、ポリビニルピロリドン樹脂、ポリスチレン樹脂、ポリメタクリル酸メチル樹脂及びスチレンアクリル共重合体樹脂の少なくともいずれかとチオフェン重合体を、溶媒を用いて混合し、溶媒を除去することで固化させるものである。
【００２０】
また、本発明の他の一観点に係る金属光沢を有する物品を製造するための溶液は、ポリエステル樹脂、ポリカーボネート樹脂、ポリビニルピロリドン樹脂、ポリスチレン樹脂、ポリメタクリル酸メチル樹脂及びスチレンアクリル共重合体樹脂の少なくともいずれかと、チオフェン重合体と、溶媒を、を有するものである。
【発明の効果】
【００２１】
以上、本発明によって、高い強度の金属光沢を有する物品及びトナー並びに金属光沢を有する物品の製造方法を提供することができる。
【図面の簡単な説明】
【００２２】
【図１】実施形態に係る物品の概略を示す図である。
【図２】実施形態に係る物品の他の形状の一例を示す図である。
【図３】ニトロメタン溶液から作製された膜を示す図である。
【図４】ＧＢＬ溶液から作製された膜を示す図である。
【図５】ニトロメタン溶液から作製された膜の正反射スペクトルを示す図である。
【図６】ＧＢＬ溶液から作製された膜の正反射スペクトルを示す図である。
【図７】ニトロメタン溶液から作製された膜の色度図である。
【図８】ＧＢＬ溶液から作製された膜の色度図である。
【図９】ニトロメタン溶液から作製された膜と金蒸着膜との差を示す図である。
【図１０】ＧＢＬ溶液から作製された膜と金蒸着膜との差を示す図である。
【図１１】ニトロメタン溶液から作製された膜と金蒸着膜との色差を示す図である。
【図１２】ＧＢＬ溶液から作製された膜と金蒸着膜との色差を示す図である。
【図１３】実施例に係る立体的形状とした物品の写真図である。
【図１４】実施例にて作製した金色調膜の写真図である。
【図１５】実施例にて作製した金色調膜の全反射スペクトルを示す図である。
【図１６】実施例にて作製した金色調膜の全反射スペクトルを示す図である。
【図１７】実施例にて作製した金色調膜の全反射スペクトルを示す図である。
【図１８】実施例にて作製した金色調膜の測色データの絶対値を示す図である。
【図１９】実施例にて作製した金色調膜の測色データの絶対値を示す図である。
【図２０】実施例にて作製した金色調膜の測色データの絶対値を示す図である。
【図２１】金蒸着膜と実施例の金色調膜との色差を示す図である。
【図２２】金蒸着膜と実施例の金色調膜との色差を示す図である。
【図２３】金蒸着膜と実施例の金色調膜との色差を示す図である。
【図２４】樹脂なしの金色調膜と実施例の金色調膜との色差を示す図である。
【図２５】樹脂なしの金色調膜と実施例の金色調膜との色差を示す図である。
【図２６】樹脂なしの金色調膜と実施例の金色調膜との色差を示す図である。
【図２７】実施例にて作製した金色調膜の写真図である。
【図２８】実施例にて作製した金色調膜の全反射スペクトルを示す図である。
【図２９】実施例にて作製した金色調膜の測色データの絶対値を示す図である。
【図３０】金蒸着膜と実施例の金色調膜との色差を示す図である。
【図３１】樹脂なしの金色調膜と実施例の金色調膜との色差を示す図である。
【図３２】Ｘ線回折スペクトルを示す図である。
【図３３】ＰＥＳ表面及びＰＭＭＡ裏面のワイドスキャンＸＰＳスペクトルである。
【図３４】ＰＥＳ表面及びＰＭＭＡ裏面のＳ２ｐ領域のＸＰＳスペクトルである。
【図３５】ＰＥＳ表面及びＰＭＭＡ裏面のＣｌ２ｐ領域のＸＰＳスペクトルである。
【発明を実施するための最良の形態】
【００２３】
以下、本発明の実施形態について図面を用いて詳細に説明する。ただし、本発明は多くの異なる形態による実施が可能であり、以下に示す実施形態、実施例の具体的な例示にのみ限定されるわけではない。
【００２４】
（物品）
図１は、本実施形態に係る金属光沢を有する物品（以下「本物品」ともいう。）１の概略図である。本図の本物品は、ポリエステル樹脂、ポリカーボネート樹脂、ポリビニルピロリドン樹脂、ポリスチレン樹脂、ポリメタクリル酸メチル樹脂及びスチレンアクリル共重合体樹脂の少なくともいずれかと、チオフェン重合体と、が混合されたものであり、基板の上に物品が形成された膜の形態となっている例であるが、例えば図２で示す、より立体的で複雑な形状とすることも可能である。
【００２５】
（ポリエステル樹脂）
本物品において、ポリエステル樹脂とは、多価カルボン酸と多価アルコールとの重縮合体からなる樹脂をいい、この限りにおいて限定されるわけではないが、例えばポリエチレンテレフタレート、ポリトリメチレンテレフタレート、ポリブチレンテレフタレート、ポリエチレンナフタレート、ポリブチレンナフタレート、ポリシクロヘキサンジメチルテレフタレート、ポリトリメチレンナフタレート、ポリシクロヘキサンジメチレンテレフタレート、ポリトリテトラメチレンナフタレート及びこれらの混合物等を例示することができるがこれに限定されない。
【００２６】
また本物品において、ポリエステル樹脂の平均分子量は、金属光沢を有する限りにおいて限定されるわけではないが、１０００以上１００００００以下であることが好ましく、より好ましくは３０００以上１０００００以下である。
【００２７】
（ポリカーボネート樹脂）
本物品において、ポリカーボネート樹脂とは、カーボネート基を構成要素として有する樹脂であって、例えばビスフェノールＡとホスゲンによって製造可能な樹脂である。また本物品において、ポリカーボネート樹脂の平均分子量は、金属光沢を有する限りにおいて限定されるわけではないが、１０００以上１００００００以下であることが好ましく、より好ましくは３０００以上１０００００以下である。
【００２８】
（ポリビニルピロリドン（ＰＶＰ）樹脂）
本物品において、ポリビニルピロリドン樹脂とは、Ｎ−ビニル−２−ピロリドンが重合した樹脂をいう。また本物品において、ポリビニルピロリドン樹脂の平均分子量は、金属光沢を有する限りにおいて限定されるわけではないが、１０００以上１００００００以下であることが好ましく、より好ましくは３０００以上１０００００以下である。
【００２９】
（ポリスチレン樹脂）
本物品において、ポリスチレン樹脂とは、スチレンを重合してなる樹脂をいう。また本物品において、ポリスチレン樹脂の平均分子量は、金属光沢を有する限りにおいて限定されるわけではないが、１０００以上１００００００以下であることが好ましく、より好ましくは３０００以上５０００００以下であり、さらにこのましくは３０００００以下である。
【００３０】
（ポリメタクリル酸メチル樹脂（アクリル樹脂））
本物品において、ポリメタクリル酸メチル（ＰＭＭＡ）樹脂とは、アクリル酸エステルを重合させた樹脂をいう。またポリメタクリル酸メチル樹脂の平均分子量は、金属光沢を有する限りにおいて限定されるわけではないが、１０００以上１００００００以下であることが好ましく、より好ましくは３０００以上５０００００以下である。
【００３１】
（スチレンアクリル共重合体樹脂）
本物品において、スチレンアクリル共重合体樹脂とは、アクリルニトリルとスチレンの共重合化合物をいう。スチレンアクリル共重合体樹脂の平均分子量は、金属光沢を有する限りにおいて限定されるわけではないが、１０００以上１００００００以下であることが好ましく、より好ましくは３０００以上５０００００以下である。
（チオフェン重合体）
また本物品において「チオフェン重合体」とは、二以上のチオフェンが互いに結合して重合したものをいい、下記一般式で示される化合物をいう。
【化１】
2018012831.tif 000003
【００３２】
上記式において、Ｒは置換基であり、膜に金属光沢を付与できる限りにおいて限定されるわけではないが、アルコキシ基、アミノ基、アルキル基、ヒドロキシル基、ヒドロキシアルキル基、アリール基、シアノ基、又は、ハロゲンのいずれかであることが好ましい。また、Ｒは一つのチオフェン環に一つであっても、二つであってもよい。また、本実施形態に係るチオフェン重合体において、各チオフェンの上記Ｒは同じであっても異なっていてもよい。さらに、チオフェン重合体は陰イオンによってドーピングされていると、金及び銅に近い金色調及び銅色調を呈する。陰イオンとしては、過塩素酸イオン、ヘキサフルオロリン酸イオン、テトラフルオロホウ酸イオン、塩化物イオン、臭化物イオン、硫酸イオン、酢酸イオン、硝酸イオン、クエン酸イオン、シュウ酸イオン、パラトルエンスルホン酸イオン、ポリスチレンスルホン酸イオン等を挙げることができる。
【００３３】
なお「チオフェン」は、上記の記載からも明らかなように、硫黄を含む複素環式化合物であって、下記一般式で示される化合物である。式中Ｒの定義は上記と同様である。
【化２】
2018012831.tif 000004
【００３４】
なお、上記式中Ｒがアルコキシ基である場合、限定されるわけではないが、炭素数は１以上８以下であることが好ましく、より具体的には、３−メトキシチオフェン、３，４−ジメトキシチオフェン、３−エトキシチオフェン、３−プロポキシチオフェン、３−ブトキシチオフェン、３−メトキシ−４−メチルチオフェン、３−エトキシ-４-メチルチオフェン、３−ブトキシ-４-メチルチオフェン、３，４−ジエトキシチオフェン、３，４−エチレンジオキシチオフェン、３，４−プロピレンジオキシチオフェン等を例示することができる。
【００３５】
また、上記式中Ｒがアルキル基である場合、限定されるわけではないが、炭素数は１以上１２以下であることが好ましく、より具体的には、３−メチルチオフェン、３，４−ジメチルチオフェン、３−エチルチオフェン、３，４−ジエチルチオフェン、３−ブチルチオフェン、３−ヘキシルチオフェン、３−ヘプチルチオフェン、３−オクチルチオフェン、３−ノニルチオフェン、３−デシルチオフェン、３−ウンデシルチオフェン、３−ドデシルチオフェン、３−ブロモ−４−メチルチオフェン等を例示することができる。
【００３６】
また、上記式中Ｒがアミノ基である場合、３−アミノチオフェン、３，４−ジアミノチオフェン、３−メチルアミノチオフェン、３−ジメチルアミノチオフェン、３−チオフェンカルボキシアミド、４−（チオフェン−３−イル）アニリン等を例示することができる。
【００３７】
また本物品において、「チオフェン重合体」の分子量としては、金属光沢を有するものとすることができ、膜として形成できるものである限りにおいて限定されるわけではないが、ＧＰＣ測定法により求められる重量平均分子量の分布のピークが２００以上３００００以下の範囲内にあることが好ましく、より好ましくは５００以上１００００以下の範囲内である。
【００３８】
また、本物品において、  チオフェン重合体の重量は、物品全体の重量を１００とした場合、０．１以上９９．９以下の範囲となっていることが好ましく、より好ましくは０．５以上９９以下の範囲である。
【００３９】
また本物品において、チオフェン重合体は、作製することができる限りにおいて限定されず種々の方法を採用することができる。例えば、チオフェン重合体は、化学重合又は電解重合によって作製することができる。
【００４０】
（化学重合）
ここで「化学重合法」とは、酸化剤を用いて液相及び固相の少なくともいずれかにおいて行う重合をいう。
【００４１】
この方法では、具体的に（１）酸化剤を用いてチオフェンを重合してチオフェン重合体を含む溶液とする工程、（２）チオフェン重合体を含む溶液から未反応原料及び副生成物を除去してチオフェン重合体粉末を得る工程、を有する。
【００４２】
まず、この方法では、（１）酸化剤を用いてチオフェンを重合し、このチオフェン重合体を含む溶液を作製する。ここで用いる「チオフェン」及び得られる「チオフェン重合体」は、上記したものである。チオフェン重合体は、上記の通り、いわゆるオリゴマーの範囲にあることが好ましく、具体的には重量平均分子量の分布ピークが２００以上３００００以下の範囲内となるように重合することが好ましい。
【００４３】
本工程において、酸化剤は、チオフェン重合体を製造することができる限りにおいて限定されず様々なものを使用することができるが、例えば第二鉄塩、第二銅塩、セリウム塩、二クロム酸塩、過マンガン酸塩、過硫酸アンモニウム、三フッ化ホウ素、臭素酸塩、過酸化水素、塩素、臭素及びヨウ素を挙げることができ、中でも第二鉄塩が好ましい。なお水和物であっても良い。また、この場合において、この対となるイオンも適宜調整可能であって限定されるわけではなく、例えば塩化物イオン、臭化物イオン、クエン酸イオン、シュウ酸イオン、パラトルエンスルホン酸イオン、過塩素酸イオン、ヘキサフルオロリン酸イオン、テトラフルオロホウ酸イオン等を挙げることができ、その中でも、過塩素酸イオン、ヘキサフルオロリン酸イオン、テトラフルオロホウ酸イオン、塩化物イオン、臭化物イオン、及び、パラトルエンスルホン酸イオンの少なくともいずれかを用いると、測色計による数値評価で規定される金色に近い金属光沢を得ることができ好ましい。金色に近い金属光沢を得ることができる理由は、推測の域であるが、過塩素酸イオン、ヘキサフルオロリン酸イオン、テトラフルオロホウ酸イオン、塩化物イオン、臭化物イオン、パラトルエンスルホン酸イオンが重合の際、チオフェン重合体にドーパントとして組み込まれ、チオフェン重合体内に生成されるカチオン部位と結合して安定化し、規則正しい分子配向構造の形成（ラメラ結晶構造の形成）に寄与するためであると考えられる。実際のところ金属光沢を有する膜を分析するとこれらが安定的に存在することが確認されている。
【００４４】
また本工程において、重合は溶媒を用い、この溶媒中において行うことが好ましい。用いる溶媒は、上記酸化剤及びチオフェンを十分に溶解し効率的に重合させることができる限りにおいて限定されるわけではないが、高い極性を有し、ある程度の揮発性を有する有機溶媒であることが好ましく、例えばアセトニトリル、ニトロメタン、γ−ブチロラクトン、炭酸プロピレン、ニトロメタン、１−メチル−２−ピロリジノン、ジメチルスルホキシド、２−ブタノン、テトラヒドロフラン、アセトン、メタノール、アニソール、クロロホルム、酢酸エチル、ヘキサン、トリクロロエチレン、シクロヘキサノン、ジクロロメタン、クロロホルム、ジメチルホルムアミド、エタノール、ブタノール、ピリジン、ジオキサン、及びこれらの混合物等を用いることができるが、アセトニトリル、ニトロメタン、γ−ブチロラクトン、炭酸プロピレンはチオフェン重合体が可溶であり、より良好な金属光沢を備えた膜となりやすく好ましい。
【００４５】
なお本工程において、溶媒に対し用いるチオフェン、酸化剤の量は適宜調整可能であり限定されるわけではないが、溶媒の重量を１とした場合、チオフェンの重量は０．００００７以上７以下であることが好ましく、より好ましくは０．０００７以上０．７以下であり、過塩素酸鉄（ＩＩＩ）ｎ水和物の場合、重量は０．０００６以上６以下であることが好ましく、より好ましくは０．００６以上０．６以下である。
【００４６】
また、本工程において、用いるチオフェンと酸化剤の比としてはチオフェンの重量を１とした場合、０．１以上１０００以下であることが好ましく、１以上１００以下であることがより好ましい。
【００４７】
また本工程は、チオフェンと酸化剤を溶媒に一度に加えてもよいが、溶媒にチオフェンを加えた溶液と、酸化剤を溶媒に加えた溶液の二種類の溶液を別途作製し、これらを加え合わせることで重合反応を行わせても良い。
【００４８】
またこの方法において、上記作製したチオフェン重合体は、溶媒を除去して粉末状のチオフェン重合体（チオフェン重合体粉末）としておくことが好ましい。このようにしておくことで後述の溶媒に溶解させつつポリエステル樹脂と混合し、金属光沢を有する物品を製造することが可能となる。なお、酸化剤において上記過塩素酸イオン、ヘキサフルオロリン酸イオン、テトラフルオロホウ酸イオン、塩化物イオン、臭化物イオン、パラトルエンスルホン酸イオンを含むものを用いた場合、上記重合体に安定的に結合されているため残り、金属光沢の状態を安定的に維持することができる。
【００４９】
（電解重合）
また、本物品において、上記のとおりチオフェン重合体は、電解重合を用いて製造することもできる。本実施形態において、電解重合とは、重合体の前駆体となる物質（モノマー）を、支持電解質を含む溶液に溶解し、その後モノマーを電極酸化することにより、導電体上に溶液不溶性重合体膜を形成する手法をいう。
【００５０】
また、本実施形態において、陽極酸化させる際、電位掃引法を用いることが好ましい。電位掃引法とは、支持電解質を含む溶液に一対の電極を浸漬し、一定の速度で電位を変化させつつ印加する処理をいう。
【００５１】
また本実施形態において用いられる溶液の溶媒としては、特に限定されるわけではないが、例えば水、アルコールの他、藤島昭、相澤益男、井上徹、電気化学測定法、技報堂出版、上巻１０７―１１４頁、１９８４年に記載の溶媒を採用できる。また、種々の溶媒の混合溶媒も好ましい。さらに、ドデシル硫酸ナトリウム等の陰イオン界面活性剤、臭化ドデシルトリメチルアンモニウム等のカチオン性界面活性剤、及びポリオキシエチレンラウリルエーテル等の非イオン性界面活性剤を用いると、測色計による数値評価で規定される金色に近い金属光沢を得ることができ好ましい。
【００５２】
また本実施形態において用いられる溶液の支持電解質は、電気分解において必須の成分であり、溶媒に十分溶解し、電気分解されにくいカチオン又はアニオンを構成要素とするものが好ましく、限定されるわけではないが、カチオンに注目すれば例えばリチウム塩、ナトリウム塩、カリウム塩、カルシウム塩、テトラアルキルアンモニウム塩の少なくともいずれかを用いることが好ましく、アニオンに注目すれば例えばハロゲン化物、硫酸塩、硝酸塩、リン酸塩、過塩素酸塩、四フッ化ホウ酸塩、六フッ化リン酸塩の少なくともいずれかを用いることが好ましい。支持電解質の濃度は、限定されるわけではないが０．００１Ｍ以上溶解度以下であることが好ましく、０．０１Ｍ以上５Ｍ以下であることがより好ましい。
【００５３】
また、本実施形態において、電解重合で用いられるチオフェンモノマーの電解溶液中における濃度は、限定されるわけではないが、０．１ｍＭ以上溶解度以下であることが好ましく、より具体的には０．５ｍＭ以上１Ｍ以下であることがより好ましい。
【００５４】
また本実施形態において、電解重合は溶液を入れた電解容器に導電体（動作電極として機能させる）を浸漬し、これに対向電極、必要に応じて電位の基準となる参照電極の３本の電極を用いる３電極式、又は、導電体と対向電極だけを用いる２電極式を採用することができる。なお、導電体の電位を基準となる参照電極に対して厳密に規定することのできる３電極式は、本方法によって形成されるチオフェン重合体を含む金属光沢を有する物品を再現性良く作製することができる点においてより好ましい。
【００５５】
動作電極としての導電体は、３電極式及び２電極式のいずれの場合においても、電極酸化に対して安定な物質であれば良く、限定されるわけではないが、例えば上記したように、酸化インジウムスズ（以下「ＩＴＯ」と略記する。）や酸化錫が塗布された透明ガラス電極、金属電極、ステンレス等の合金電極、グラシーカーボン電極等を好適に用いることができる。また、対向電極としては、上記電極材料に加え、ステンレスや銅板などの金属電極を好適に用いることができる。また参照電極は、限定されるわけではないが例えば銀・塩化銀電極（Ａｇ／ＡｇＣｌ電極）、飽和カロメル電極を好適に用いることができる。
【００５６】
また、本実施形態において電解重合における電位掃引法は、負電位と正電位の間で掃引することが好ましい。またこの場合において、負電位は、−１．５Ｖ以上−０．０１Ｖ以下の範囲であることが好ましく、より好ましくは−１．０Ｖ以上−０．１Ｖ以下の範囲、さらに好ましくは−０．７Ｖ以上−０．２Ｖ以下の範囲である。また、正電位は、＋１．０Ｖ以上＋３．０Ｖ以下の範囲であることが好ましく、より好ましくは＋１．０Ｖ以上＋２．０Ｖ以下の範囲、さらに好ましくは＋１．０Ｖ以上＋１．５Ｖ以下の範囲内である。
【００５７】
また本実施形態において、電位掃引法は、掃引速度について、金属光沢を有する物品を製造することができる限りにおいて限定されるわけではないが、０．１ｍＶ／秒以上１０Ｖ／秒以下の範囲内とすることが好ましく、より好ましくは１ｍＶ／秒以上１Ｖ／秒以下の範囲、さらに好ましくは２ｍＶ／秒以上３００ｍＶ／秒以下の範囲内である。
【００５８】
また電解重合の時間としては、金属光沢を有する物品を析出させることができる限りにおいて限定されるわけではないが、上記印加電圧の範囲内において１秒以上５時間以下の範囲内において行うことが好ましく、１０秒以上１時間以下の範囲内において行うことがより好ましい。
【００５９】
また、この電気分解の温度としては電解重合により金属光沢を有する物品を析出させることができる限りにおいて限定されるわけではないが、−２０℃以上６０℃以下の範囲内にあることが好ましい。
【００６０】
また、この電気分解は、大気中の成分物質が関与することの少ない反応でありまた比較的低電位で行われるため、大気中で行うことができる。電解液中の溶存酸素の酸化など、生成した膜を汚染する可能性を回避する観点から、窒素ガスやアルゴンガス雰囲気中で行うことが好ましいが、汚染の心配はほとんど無い。しかしながらそれでもやはり、電解重合を形成する場合、溶液中に酸素が多く存在すると電極反応に影響を与えてしまうおそれがあるため、不活性ガス（窒素ガスやアルゴンガス）によるバブリングを行うことも有用である。
【００６１】
（製造方法）
本物品は、上記の化学重合あるいは電解重合で合成されたチオフェン重合体とポリエステル樹脂、ポリカーボネート樹脂、ポリビニルピロリドン樹脂、ポリスチレン樹脂、ポリメタクリル酸メチル樹脂及びスチレンアクリル共重合体樹脂の少なくともいずれかを混合することで作製するが、この混合においては、溶媒を用いることが好ましい。溶媒としては、上記ポリエステル樹脂、ポリカーボネート樹脂、ポリビニルピロリドン樹脂、ポリスチレン樹脂、ポリメタクリル酸メチル樹脂及びスチレンアクリル共重合体樹脂の少なくともいずれかとチオフェン重合体を混合させることができる限りにおいて限定されるわけではないが、例えばニトロメタン、γ-ブチロラクトン、アセトニトリル、炭酸プロピレン、ジメチルスルホキシド、Ｎ−メチル−２−ピロリドン及びこれらの混合物を用いることができるがこれに限定されない。
【００６２】
また、ポリエステル樹脂、ポリカーボネート樹脂、ポリビニルピロリドン樹脂、ポリスチレン樹脂、ポリメタクリル酸メチル樹脂及びスチレンアクリル共重合体樹脂の少なくともいずれかとチオフェン重合体の比率は上記した範囲でよいが、溶媒とこの混合物の濃度の比は、溶解が可能で、必要な粘度とすることができる限りにおいて適宜調整可能であれば限定されるものではないが、例えば、上記ポリエステル樹脂とチオフェン重合体の総重量を１とした場合、０．１以上５００以下であることが好ましい。
【００６３】
そして、上記作製した溶液を板等の上に塗布し、所望の形状に形成した後、乾燥させて溶媒を除去することで、所望の立体的形状を維持した物品を形成することができる。もちろん、立体的形状には膜が含まれており、この膜の強度は後述の実施例から明らかなように、非常に高い強度を備えている。
【００６４】
以上、本物品では、ポリエステル樹脂、ポリカーボネート樹脂、ポリビニルピロリドン樹脂、ポリスチレン樹脂、ポリメタクリル酸メチル樹脂及びスチレンアクリル共重合体樹脂の少なくともいずれかとチオフェン重合体を混合させたとしても金属光沢を失わず、より強度の高い物品を提供することができる。
【００６５】
なお、本物品において、チオフェン重合体が金属光沢を示す理由は推測の域にあるが、チオフェン重合体を構成する分子が規則的に配向し、特定の波長を反射するためであると考えられる。このことは、作製されたチオフェン重合体を含む膜がＸ線回折において鋭いピークを示していることからも裏付けられる。
【００６６】
しかしながら、上記の背景を考えると、通常、チオフェン重合体に他の混合物である樹脂を混合させた場合、上記の特殊な規則的な配列は乱され、金属光沢を示す構造は実現できないものと考えられる。しかしながら、本物品では、数ある樹脂の中でもポリエステル樹脂、ポリカーボネート樹脂、ポリビニルピロリドン樹脂、ポリスチレン樹脂、ポリメタクリル酸メチル樹脂及びスチレンアクリル共重合体樹脂の少なくともいずれかを採用することで、ポリエステル樹脂、ポリカーボネート樹脂、ポリビニルピロリドン樹脂、ポリスチレン樹脂、ポリメタクリル酸メチル樹脂及びスチレンアクリル共重合体樹脂の少なくともいずれかが入り込んできたとしても金属光沢を失わないことを見出した。しかもポリエステル樹脂、ポリカーボネート樹脂、ポリビニルピロリドン樹脂、ポリスチレン樹脂、ポリメタクリル酸メチル樹脂及びスチレンアクリル共重合体樹脂の少なくともいずれかは適宜分子量の調整が可能であり、また混合する溶媒を調整することでその溶液の粘度を調整することが可能である。
【００６７】
（トナー）
ところで、本実施形態に係る物品は、ポリエステル樹脂、ポリカーボネート樹脂、ポリビニルピロリドン樹脂、ポリスチレン樹脂、ポリメタクリル酸メチル樹脂及びスチレンアクリル共重合体樹脂の少なくともいずれかとチオフェン重合体を混合したものとなっている。ポリエステル樹脂自体は、例えばプリンターやコピー機等で用いられるトナーのバインダーとして使用されており、この物品はプリンター等のトナーとして用いることが可能である。トナーとする場合、上記ポリエステル樹脂とチオフェン重合体の混合物を微小な粒子とすることで実現できる。なお、微小な粒子とする方法としては上記ポリエステル樹脂とチオフェン重合体を混合した物品を破砕して所望の粒径とすることができるが、例えば上記作製した溶液の粘度を低くし、インクジェットノズルを用いた噴霧等により所望の粒径より少し大きい程度の液滴を形成し、この液滴から溶媒を除去させることで乾燥した粒とすることができる。もちろん、他の樹脂、ポリカーボネート樹脂、ポリビニルピロリドン樹脂、ポリスチレン樹脂、ポリメタクリル酸メチル樹脂及びスチレンアクリル共重合体樹脂なども可能である限り用いることができる。
【００６８】
以上、本実施形態によって、より強度の高い金属光沢を有する物品を得ることができる。
【実施例】
【００６９】
ここで、上記実施形態に係る物品について、実際にその製品の作製を行い効果を確認した。以下具体的に説明する。
【００７０】
（チオフェン重合体）
まず、３−メトキシチオフェン（以下、「３ＭｅＯＴ」とする）のモノマーを重合前に蒸留し、不純物を除去した。蒸留したモノマー５．４１８ｇをアセトニトリル４７５ｍｌに、窒素をバブリングしながら３０分間プロペラ攪拌機で攪拌し、モノマー溶液０．１ｍｏｌ／ｌを調製した。
【００７１】
次に、酸化剤として過塩素酸鉄（ＩＩＩ）・ｎ水和物（Ｆｅ（ＣｌＯ４）３・ｎＨ２Ｏ）４８．０２  ｇをアセトニトリル４７５  ｍｌに加え、２０分間、超音波分散させて溶解し、酸化剤溶液０．２ｍｏｌ／ｌを調製した。
【００７２】
そして、モノマー溶液を重合セルに入れ、酸化剤溶液をビュレットでゆっくり滴下し、２時間重合させた。この操作により、濃青色を呈する３ＭｅＯＴオリゴマーを得た。
【００７３】
そして、ガラスろ過器に、重合後の３ＭｅＯＴオリゴマーを含む溶液を入れ、吸引ろ過した。ガラスろ過器のフィルター上に残った残渣をメタノールを用いて洗浄し、そして吸引ろ過をする操作を繰り返した。
【００７４】
その後、洗浄後の残渣を真空乾燥機に入れ、５０℃下で９０分間真空乾燥を行い、オリゴマーを乾燥させた。
【００７５】
（チオフェン重合体とポリエステル樹脂の混合）
上記作製したオリゴマー、高分子樹脂であるポリエステル（ＰＥＳ）樹脂（東洋紡社製  バイロン２００、平均分子量１７，０００）、そして溶媒であるニトロメタン及びγ-ブチロラクトン（以下、ＧＢＬとする）をそれぞれ下記表１、表２で示す量で混合し、撹拌した。なお、下記表中、３ＭｅＯＴ：ＰＥＳはオリゴマーとポリエステルの重量比を表し、以降その表記をサンプル名とする。従って、１：０は樹脂を含まない、オリゴマーのみの溶液を表す。
【表１】
2018012831.tif 000005
【表２】
2018012831.tif 000006
【００７６】
（物品の製造）
よく洗浄したガラス基板上に上記溶液をスポイトで滴下して塗布した。ニトロメタン溶媒の塗膜は、室温で１時間（２０℃、４０％ＲＨ）乾燥、ＧＢＬ溶媒の塗膜は、恒温温風乾燥機で３０分間（４５℃）乾燥させた。
【００７７】
図３に、上記表１において示したニトロメタン溶液から作成された膜を示す。なお図中の比は３ＭｅＯＴ  ：  ＰＥＳの質量比である。また、１：０はＰＥＳが含まれていないオリゴマーのみの膜である。
【００７８】
また、図４に、上記表２において示したＧＢＬ溶液から作成された膜を以下に示す。なお図中の比は３ＭｅＯＴ：ＰＥＳの質量比である。また、１：０はＰＥＳが含まれていない、オリゴマーのみの膜である。
【００７９】
（正反射スペクトル）
ここで、図５及び図６に、上記表１および表２それぞれの溶液から作成された塗布膜の正反射スペクトルを顕微紫外可視近赤外分光光度計（日本分光社製  ＭＳＶ−３７０）で測定した結果を示す。なお波長間隔は０．５ｎｍ、アパーチャーサイズは１００×１００μｍとした。
【００８０】
図５で示すニトロメタン溶液から作成された塗膜の正反射スペクトルによると、塗布膜は、高分子樹脂の添加により反射率は多少低下するが、立ち上がり波長のシフトは見られないことを確認した。
【００８１】
また、図６で示すＧＢＬ溶液から作製された塗膜は、高分子樹脂の添加によって反射率が向上していることを確認した。また、立ち上がり波長は、高分子樹脂の添加によって短波長シフトしていることから、樹脂の添加によって色味を変化させることができることがわかった。
【００８２】
（測色データ）
また、分光測色計（コニカミノルタ社製  ＣＭ-６００ｄ）を用いて膜の測色の結果を以下の表３、４にそれぞれ示す。この場合において、光源はＤ６５、視野角は１０度、測定は正反射光を含んだ結果で測色を行った。
【００８３】
図７及び図８は、ＣＩＥ１９７６（Ｌ＊，ａ＊，ｂ＊）  色空間（ｈｔｔｐ：／／ｗｗｗ．ｋｏｎｉｃａｍｉｎｏｌｔａ．ｊｐ／ｉｎｓｔｒｕｍｅｎｔｓ／ｋｎｏｗｌｅｄｇｅ／ｃｏｌｏｒ／ｐａｒｔ１／０７．ｈｔｍｌ）におけるＬ＊，ａ＊，ｂ＊の値をそれぞれプロットしたものである。
【表３】
2018012831.tif 000007
【表４】
2018012831.tif 000008
【００８４】
また、真空蒸着によって作製した金の膜と比較した値を表５、表６にそれぞれ示す。なお、ΔＥ＊ａｂは色差（色空間における距離）を表す。また、この塗膜と金蒸着膜との差について図９、３８にニトロメタン溶液及びＧＢＬ溶液それぞれの場合を示し、図１１、図１２に、ニトロメタン溶液及びＧＢＬ溶液それぞれの場合における塗膜と金蒸着膜との色差ΔＥ＊ａｂについて示しておく。
【表５】
2018012831.tif 000009
【表６】
2018012831.tif 000010
【００８５】
（機械的強度の測定）
次に、塗膜の機械的性質を引っかき硬度（ＪＩＳ５６００−５−４）に基づいて評価した。鉛筆は、三菱鉛筆ハイユニを使用し、塗膜にキズ跡が生じなかったもっとも硬い鉛筆の硬度を表７、表８にそれぞれ示す。
【表７】
2018012831.tif 000011
【表８】
2018012831.tif 000012
【００８６】
この結果、高分子樹脂の添加量を増やすことで、塗膜の強度が向上した。
【００８７】
以上、金属調光沢を発現する３-メトキシチオフェンオリゴマーとポリエステル樹脂を混合した塗布液を作製し、基板上に塗布したところ、金色調光沢を失うことなく機械的強度に優れた金属調光沢膜を作製することができた。
【００８８】
（立体形状の作製）
なお、上記作製した溶液の粘度を調整することで、膜ではなく立体的形状の物品を作成することができる。図１３に、膜ではなく実際の立体的形状とした物品の例について写真図を示しておく。本図で示すように、高い強度を備えた立体的形状の物品とすることが可能である。
【００８９】
（他の樹脂との組み合わせ：チオフェン重合体と樹脂の混合塗布液作製）
上記ＰＥＳの例と同様、他の樹脂との組み合わせを行い、塗布液を作製した。具体的には、下記表９で示す種々の樹脂１０ｍｇをγ−ブチルラクトン１．０ｇ（以下「ＧＢＬ」という。）又はニトロメタン１．０ｇに完全に溶解させ、その溶液に上記作製したチオフェン重合体１０ｍｇを混合し、撹拌した。
【表９】
2018012831.tif 000013
【００９０】
（他の樹脂との組み合わせ：膜の作成）
そして、よく洗浄したガラス基板上に上記作製した塗布液をスポイトで滴下して塗布し、塗膜を恒温温風乾燥機で１時間（６０℃）乾燥させた。なおいずれも膜厚は１８μｍ程度であった。
【００９１】
図１４に、上記作製した塗膜と、比較例として樹脂を含まない塗膜の写真図を示す。図中、上段左から、比較例として樹脂を含まない塗膜（ニトロメタン溶媒）、比較例として樹脂を含まない塗膜（ＧＢＬ溶媒）、ＰＥＳ−Ｎ、ＰＥＳ−Ｇを示し、下段左から、ＰＣ、ＰＶＰ、ＰＳ、ＰＭＭＡ、ＳｔＡｃをそれぞれ示している。なお、ＰＳ、ＰＭＭＡ、ＳｔＡｃについては、膜の裏側が金色を発現したため、裏側の写真図とした。
【００９２】
（他の樹脂との組み合わせ：反射スペクトル）
図１５乃至図１７に、分光測色計（コニカミノルタ製ＣＭ−６００ｄ）を用いて、反射スペクトルを測定した。光源はＤ６５、視野角は１０度、測定は制反射を含んだ測定法（ＳＣＩ方式）で測定を行った。なお図１５はニトロメタン溶媒から作製した樹脂を含まない膜及びＰＥＮ−Ｎ膜の全反射スペクトルを示し、図１６は、ＧＢＬ溶媒から作製した樹脂を含まない膜及びＰＥＳ−Ｇ膜、ＰＣ膜及びＰＶＰ膜の全反射スペクトルを示し、また図１７は、ＧＢＬ溶媒から作製した樹脂を含まない膜及び、ＰＥＳ膜、ＰＭＭＡ膜及びＳｔＡｃ膜の全反射スペクトルをそれぞれ示している。
【００９３】
（分光測色）
次に、上記した分光測色計を用い、上記図で示した膜の金色調面の測色を行った。光源はＤ６５、視野角は１０度、測定は制反射光を含んだ測定法（ＳＣＩ方式）で測色を行った。なお、Ｌ＊、ａ＊、ｂ＊の値は、ＣＩＥ１９７６（Ｌ＊，ａ＊，ｂ）色空間における明度Ｌ＊、色相と彩度ａ＊、ｂ＊を表し、ＪＩＳＺ８７８１−４：２０１３の規格に基づいている。この結果得られた測色の絶対値データについて下記表１０に示し、その値のＬ＊、ａ＊、ｂ＊のグラフを図１８乃至２０に示す。なお図１８中の●は金蒸着膜を、■１はニトロメタン溶媒から作製された樹脂を含有しない金色調膜、■２はＰＥＳ−Ｎ膜をそれぞれ示している。また、図１９中の●は金蒸着膜を、■１はＧＢＬ溶媒から作製された樹脂を含まない金色調膜、■２はＰＥＳ−Ｇ膜を、■３はＰＣ膜を、■４はＰＶＰ膜をそれぞれ示す。また、図２０中の●は金蒸着膜を、■１はＧＢＬ溶媒から作製された樹脂を含有しない金色調膜、■２はＰＳ膜、■３はＰＭＭＡ膜、■４はＳｔＡｃ膜をそれぞれ示している。
【表１０】
2018012831.tif 000014
【００９４】
次に、ここで得られた金色調膜と、蒸着金属金との色の比較をするために、金の蒸着膜の測色値を基準としたときの色差ΔＥ＊ａｂと、Ｌ＊、ａ＊、ｂ＊の値の差ΔＬ＊、Δａ＊、Δｂ＊の値を下記表１１に示し、図２１乃至図２３にプロットした結果を示す。ただし、色差ΔＥ＊ａｂは、Ｌ＊ａ＊ｂ＊空間における基準色（金蒸着膜）との直線距離であり、下記式で与えられる。なお図２１は、金蒸着膜との色差を表し、図中●は金蒸着膜を、■１はニトロメタン溶媒から作製された樹脂を含有しない金色調膜、■２はＰＥＳ−Ｎ膜をそれぞれ示している。また、図２２も、金蒸着膜との色差を表し、図中の●は金蒸着膜を、■１はＧＢＬ溶媒から作製された樹脂を含まない金色調膜、■２はＰＥＳ−Ｇ膜を、■３はＰＣ膜を、■４はＰＶＰ膜をそれぞれ示す。また、図２３中の●は金蒸着膜を、■１はＧＢＬ溶媒から作製された樹脂を含有しない金色調膜、■２はＰＳ膜、■３はＰＭＭＡ膜、■４はＳｔＡｃ膜をそれぞれ示している。
【数１】
2018012831.tif 000015
【表１１】
2018012831.tif 000016
【００９５】
次に樹脂を含まない膜との比較を行った。具体的には、上記得られた膜と、樹脂を含まない膜との色の比較をするために、チオフェン儒剛体のみで作製した膜の測色値を基準とし、色差ΔＥ＊ａｂと、Ｌ＊、ａ＊、ｂ＊の値の差ΔＬ＊、Δａ＊、Δｂ＊を下記表１２に示し、図２４乃至２６にプロットした結果を示す。なお図２４は、金蒸着膜との色差を表し、図中●は金蒸着膜を、■１はニトロメタン溶媒から作製された樹脂を含有しない金色調膜、■２はＰＥＳ−Ｎ膜をそれぞれ示している。また、図２５も、金蒸着膜との色差を表し、図中の●は金蒸着膜を、■１はＧＢＬ溶媒から作製された樹脂を含まない金色調膜、■２はＰＥＳ−Ｇ膜を、■３はＰＣ膜を、■４はＰＶＰ膜をそれぞれ示す。また、図２６中の●は金蒸着膜を、■１はＧＢＬ溶媒から作製された樹脂を含有しない金色調膜、■２はＰＳ膜、■３はＰＭＭＡ膜、■４はＳｔＡｃ膜をそれぞれ示している。
【表１２】
2018012831.tif 000017
【００９６】
（樹脂の添加量を変化させた場合の金色膜形成）
次に、樹脂の添加量をオリゴマーに対し８倍以上に増量したときの塗布膜において、同様の金色調光沢の発現が確認された。以下にその結果について示す。
【００９７】
（作製）
チオフェン重合体は上記実施例と同様に行った。また、下記表１３で示す種々の樹脂８０ｍｇを１．０ｇのＧＢＬに完全に溶解させ、その溶液に上記作製した３ＭｅＯＴオリゴマー１０ｍｇを混合し、撹拌した。次いで、よく洗浄したガラス基板上に上記溶液をスポイトで滴下して塗布し、塗膜を恒温温風乾燥機で１時間（６０℃）乾燥させた。膜厚は約５０μｍ程度であった。
【表１３】
2018012831.tif 000018
【００９８】
ここで、図２７に、上記で作成した膜と、樹脂を含まない膜（６０℃乾燥）の写真を示す。ただし、ＰＳ、ＰＭＭＡ、ＳｔＡｃはガラス基板との接着面（裏面）を撮影したものである。
【００９９】
（正反射スペクトル）
図２８に、上記作製された塗布膜のうち、ＰＥＳの表面及びＰＳ、ＰＭＭＡ、ＳｔＡｃのガラス基板との接着面（裏面）の正反射スペクトルを、兼備紫外可視近赤外分光光度計（日本分光社製ＭＳＶ−３７０）で測定した結果をそれぞれ示す。本図の結果と上記した同様の結果を比較すると、立ち上がり波長や反射率に差がないことから、樹脂をオリゴマーに対して過剰に混合しても金色光沢が発現することが確認された。
【０１００】
（分光測色）
次に、それぞれの膜のＬ＊、ａ＊、ｂ＊の値を下記表１４に示し、その値のＬ＊とａ＊−ｂ＊のグラフを図２９に示す。結果として、いずれの樹脂膜とも金蒸着と近い値をとっているがａ＊及びｂ＊の値は金蒸着膜と比較してやや低い値となり、緑と青みがやや強いことがわかる。なお、上記俵と比較すると樹脂を増量しても色調に変化はあまりなかった。なお図中の●は金蒸着膜を、■１はＧＢＬ溶媒から作製された樹脂を含まない金色調膜、■２はＰＥＳ膜を、■３はＰＳ膜を、■４はＰＭＭＡ膜を、■５はＳｔＡｃ膜をそれぞれ示す。
【表１４】
2018012831.tif 000019
【０１０１】
次に、上記金色調膜と、蒸着金属金との色の比較をするために、金の蒸着膜の測色値を基準としたときの色差ΔＬ＊、Δａ＊、Δｂ＊を下記表１５に示し、図３０にプロットした結果を示す。なお本図において、●は金蒸着膜を、■１はＧＢＬ溶媒から作製された樹脂を含まない金色調膜、■２はＰＥＳ膜を、■３はＰＳ膜を、■４はＰＭＭＡ膜を、■５はＳｔＡｃ膜をそれぞれ示す。
【表１５】
2018012831.tif 000020
【０１０２】
次に、上記金色調膜と、樹脂を含まない膜との色の比較をするために、金の蒸着膜の測色値を基準としたときの色差ΔＬ＊、Δａ＊、Δｂ＊を下記表１６に示し、図３１にプロットした結果を示す。なお本図において、●は金蒸着膜を、■１はＧＢＬ溶媒から作製された樹脂を含まない金色調膜、■２はＰＥＳ膜を、■３はＰＳ膜を、■４はＰＭＭＡ膜を、■５はＳｔＡｃ膜をそれぞれ示す。
【表１６】
2018012831.tif 000021
【０１０３】
（Ｘ線回折スペクトル）
ここで、金色調光沢が発現しているＰＥＳ膜の表面とＰＭＭＡ膜の裏面のＸ線回折分析を行い、チオフェン重合体に起因する結晶性構造（ラメラ構造）の有無に関する知見を得た。測定には、リガク社製ＳｍａｒｔＬａｂを用いて、薄膜法で測定を行った。この場合の膜厚は５０μｍ程度であった。
【０１０４】
図３２にそれらのＸＲＤパターンを示す。いずれのパターンにおいても７．７９度付近に鋭いピークが確認され、膜中にはラメラ結晶が存在し、ラメラ相関距離が１．１３ｎｍであることが産出された。
【０１０５】
（Ｘ線光電子分光分析（ＸＰＳ））
Ｘ線高電子分光分析により、膜の表面（深さ２．５ｎｍ程度までの表面）の構成元素と存在量に関する知見を得た。測定にはＰＨＩ社製ＱｕａｎｔｅｒａＩＩを用い、Ｘ線源は単色化Ａｌ（１４８６．６ｅＶ）とした。
【０１０６】
図３２にワイドスキャンスペクトルを示す。これによるとＰＥＳもＰＭＭＡも酸素Ｏ、炭素Ｃ、塩素Ｃｌ、硫黄Ｓのピークのみが確認された。
【０１０７】
また、Ｓ２ｐとＣｌ２ｐ付近のナロースキャンスペクトルを図３３、３４に示す。金色調光沢が発現しているＰＥＳ表面もＰＭＭＡ表面も、深さ２．５ｎｍ以内にチオフェン環に由来する硫黄とドーパントの過塩素酸に由来する塩素のシグナルが明瞭に観察された。すなわち、５０μｍ厚のフィルム最表面及び最裏面にチオフェン重合体が存在することがわかり、そのチオフェン重合体が形成するラメラ結晶によって金色調の色調が発現することが分かった。なお、得られたスペクトルから得られる塩素と硫黄の原子数濃度を下記表１７に示しておく。この濃度から、本実施例によって得られたチオフェン重合体は、チオフェン環１０ユニットに対して塩化物イオンが約３個の割合でドーピングされていることが分かった。
【表１７】
2018012831.tif 000022
【産業上の利用可能性】
【０１０８】
本発明は、金属光沢を有する物品およびその製造方法として産業上の利用可能性がある。
【図１】
2018012831.tif 000023
【図２】
2018012831.tif 000024
【図３】
2018012831.tif 000025
【図４】
2018012831.tif 000026
【図５】
2018012831.tif 000027
【図６】
2018012831.tif 000028
【図７】
2018012831.tif 000029
【図８】
2018012831.tif 000030
【図９】
2018012831.tif 000031
【図１０】
2018012831.tif 000032
【図１１】
2018012831.tif 000033
【図１２】
2018012831.tif 000034
【図１３】
2018012831.tif 000035
【図１４】
2018012831.tif 000036
【図１５】
2018012831.tif 000037
【図１６】
2018012831.tif 000038
【図１７】
2018012831.tif 000039
【図１８】
2018012831.tif 000040
【図１９】
2018012831.tif 000041
【図２０】
2018012831.tif 000042
【図２１】
2018012831.tif 000043
【図２２】
2018012831.tif 000044
【図２３】
2018012831.tif 000045
【図２４】
2018012831.tif 000046
【図２５】
2018012831.tif 000047
【図２６】
2018012831.tif 000048
【図２７】
2018012831.tif 000049
【図２８】
2018012831.tif 000050
【図２９】
2018012831.tif 000051
【図３０】
2018012831.tif 000052
【図３１】
2018012831.tif 000053
【図３２】
2018012831.tif 000054
【図３３】
2018012831.tif 000055
【図３４】
2018012831.tif 000056
【図３５】
2018012831.tif 000057